(57)【要約】【課題】光電変換部の開口率を改善して、感度を向上させることができるとともに、電荷転送効率も改善できる固体撮像素子およびその製造方法並びに撮像装置を得る。【解決手段】光に感応して信号電荷を発生する複数の光電変換素子１０を行列状に配置した画素部１１と、光電変換素子１０が発生した信号電荷を読み出して転送する垂直電荷転送部１２とが半導体基板表面層に形成され、電荷転送部１２が、信号電荷の転送を行うための複数の第１転送電極と、この第１転送電極同士の間に設けられた複数の第２転送電極とを有し、半導体基板の光電変換素子１０の形成された領域と、半導体基板の第２転送電極下方の領域の少なくとも一部に、反射防止膜を延在させた。【選択図】図１
2009088289.tif 000002
【特許請求の範囲】
【請求項１】
光に感応して信号電荷を発生する光電変換部を行列状に配置した画素部と、前記光電変換部が発生した信号電荷を読み出して転送する電荷転送部とが半導体基板表面層に形成された固体撮像素子であって、
前記電荷転送部が、信号電荷の転送を行うための複数の第１転送電極と、該第１転送電極同士の間に設けられた複数の第２転送電極と、を有し、
前記半導体基板の前記光電変換部の形成された領域の少なくとも一部と、前記半導体基板の前記第２転送電極下方の領域の少なくとも一部に、反射防止膜が延在している固体撮像素子。
【請求項２】
請求項１記載の固体撮像素子であって、
前記反射防止膜がシリコン窒化膜を含む固体撮像素子。
【請求項３】
請求項１または請求項２記載の固体撮像素子であって、
前記第１転送電極下方のゲート絶縁膜は、単層のシリコン酸化膜からなり、
前記第２転送電極下方のゲート絶縁膜は、シリコン酸化膜、シリコン窒化膜、シリコン酸化膜の積層構造からなる固体撮像素子。
【請求項４】
光に感応して信号電荷を発生する光電変換部を行列状に配置した画素部と、前記光電変換部が発生した信号電荷を読み出して転送する電荷転送部とが半導体基板表面層に形成され、前記電荷転送部が、信号電荷の転送を行うための複数の第１転送電極と、該第１転送電極同士の間に設けられた複数の第２転送電極と、を有する固体撮像素子の製造方法であって、
前記半導体基板上にシリコン酸化膜を形成する工程と、
前記第１転送電極をパターニング形成する工程と、
前記第１転送電極を含む全面にシリコン窒化膜を形成する工程と、
前記第１転送電極の側面にシリコン酸化膜からなるサイドウォールを形成する工程と、
前記光電変換部の少なくとも一部をマスクして前記シリコン窒化膜を選択的に除去する工程と、
前記第１転送電極に隣接して該第１転送電極の脇部における前記シリコン窒化膜が除去された領域を下方に含むように前記第２転送電極をパターニング形成する工程と、
を含む固体撮像素子の製造方法。
【請求項５】
請求項４記載の固体撮像素子の製造方法であって、
前記半導体基板上に形成されるシリコン酸化膜が、熱酸化膜である固体撮像素子の製造方法。
【請求項６】
請求項４または請求項５記載の固体撮像素子の製造方法であって、
前記サイドウォールは、シリコン酸化膜をＣＶＤで成膜した後に、異方性エッチングにより前記第1転送電極の側面のみに残して形成する固体撮像素子の製造方法。
【請求項７】
請求項４〜請求項６のいずれか１項記載の固体撮像素子の製造方法であって、
前記シリコン窒化膜を選択的に除去する工程が、前記第１転送電極の前記光電変換素子側の脇部をマスクして選択的に除去する固体撮像素子の製造方法。
【請求項８】
請求項４〜請求項７のいずれか１項記載の固体撮像素子の製造方法であって、
前記半導体基板上にシリコン酸化膜を形成する工程が、前記半導体基板上にシリコン酸化膜、シリコン窒化膜、シリコン酸化膜をこの順で成膜してから、少なくとも前記光電変換部の領域に対してシリコン酸化膜のみの単層構造にする固体撮像素子の製造方法。
【請求項９】
請求項１〜請求項３のいずれか１項記載の固体撮像素子と、
前記固体撮像素子に光学像を結像させる光学系と、
を備えた撮像装置。
【発明の詳細な説明】
【技術分野】
【０００１】
本発明は、光電変換部を行列状に配置した画素部と、光電変換部に隣接して帯状に設けられ光電変換部が発生した信号電荷を読み出して列方向へ転送する電荷転送部とが半導体基板表面層に形成された固体撮像素子およびその製造方法並びに撮像装置に関する。
【背景技術】
【０００２】
ＣＣＤ撮像素子等の固体撮像素子は、光に感応して電荷を発生する光電変換素子を行列状に配置した画素部と、これら光電変換素子に隣接して帯状に設けられ各光電変換素子が発生した信号電荷を転送する複数の電荷転送部とを有している。この種の固体撮像素子では、シリコン基板表面の反射によって、入射光の損失が大きくなり、十分な感度が得られないことがある。
【０００３】
これの解決策として、光電変換領域上にシリコン窒化膜による反射防止膜を形成することが提案されている。ところが、固体撮像装置において暗電流を低減するための有効な手段として、水素シンター処理があるが、シリコン窒化膜による反射防止膜形成後に水素シンター処理を行った場合、シリコン窒化膜によりシリコンへの水素の到達が遮られ、シリコンのダングリングボンドの水素終端を十分に行うことができない不具合が生じる。
【０００４】
そこで、例えば特許文献１には、光電変換領域となるｎ型半導体領域のシリコン基板上に、シリコン窒化膜からなる反射防止膜を形成するとともに、転送電極上部の反射防止膜の一部を取り除いた固体撮像装置が開示されている。図１４に示すように、この固体撮像装置は、Ｐ型シリコン基板１を用いて構成され、そのＰ型シリコン基板１の表面には、光電変換領域となるｎ型半導体領域２と、転送領域となる第２半導体領域３と、画素間を分離するｐ＋型半導体領域４とが形成されている。そのＰ型シリコン基板１のｎ型半導体領域２上には、薄いシリコン酸化膜５ａが形成され、その薄いシリコン酸化膜５ａ上に、屈折率がシリコン酸化膜よりも大きくシリコンよりも小さいシリコン窒化膜からなる反射防止膜６が形成される。この反射防止膜６は、転送領域では、シリコン酸化膜５ａを介し転送電極７上部に形成されている。さらには、転送電極７上部に形成された反射防止膜６の一部６ａは、外部から水素を送り込むために取り除かれている。
【０００５】
転送領域では、シリコン基板上にシリコン酸化膜５ｃ、その上部にシリコン窒化膜８、さらにその上部にシリコン酸化膜５ｄが積層された所謂ＯＮＯ(SiO2/SiN/SiO2)膜が形成され、さらにその上部に転送電極７が形成されている。シリコン窒化膜からなる反射防止膜６とシリコン窒化膜８はシリコン酸化膜５ａを介して隔てられ接触しない構造となっている。転送領域の反射防止膜６の上部は、シリコン酸化膜５ｂに被覆され、さらに入射光を遮断するために遮光膜９に被覆される。
【０００６】
これにより、感度を増大するためにシリコン酸化膜を介してシリコン表面全面に反射防止膜６を形成した場合においても、暗電流を低減するために有効な、水素によるシリコンのダングリングボンドの終端を十分に行うことが可能となり、感度を向上させ、暗電流を低減させている。
【特許文献１】特開２０００−１２８１７号公報
【発明の開示】
【発明が解決しようとする課題】
【０００７】
しかしながら、上記した従来の固体撮像装置は、光電変換部（ｎ型半導体領域２）上に形成するシリコン窒化膜からなる反射防止膜６を、転送電極７上の一部６ａで開口する構成をとるが、転送電極７の側壁には同一層でシリコン窒化膜からなる反射防止膜６ｂが形成されてしまうため、側壁の壁厚（基板表面に沿った側壁の幅）が増して光電変換部の開口率低下につながり、特に微細化が進んだ固体撮像装置ではその影響が無視できなくなってきている。また、垂直転送路の電荷転送効率も常に改善が必要とされている。
本発明は上記状況に鑑みてなされたもので、光電変換部の開口率を改善して、感度を向上させることができるとともに、電荷転送効率も改善できる固体撮像素子およびその製造方法並びに撮像装置を提供することにある。
【課題を解決するための手段】
【０００８】
本発明に係る上記目的は、下記構成により達成される。
（１）  光に感応して信号電荷を発生する光電変換部を行列状に配置した画素部と、前記光電変換部が発生した信号電荷を読み出して転送する電荷転送部とが半導体基板表面層に形成された固体撮像素子であって、
前記電荷転送部が、信号電荷の転送を行うための複数の第１転送電極と、該第１転送電極同士の間に設けられた複数の第２転送電極と、を有し、
前記半導体基板の前記光電変換部の形成された領域の少なくとも一部と、前記半導体基板の前記第２転送電極下方の領域の少なくとも一部に、反射防止膜が延在している固体撮像素子。
【０００９】
この固体撮像素子によれば、光電変換部の形成された領域の少なくとも一部と、第２転送電極下方の領域の少なくとも一部に延在させたゲート絶縁膜が、反射防止膜として機能することとなり、従来、第２転送電極形成後に形成した反射防止膜が省略される。これにより、厚みの増した電極側壁の表面に反射防止膜が形成されなくなり、電極側壁の薄肉化が可能となる。また、第１転送電極下と第２転送電極下のゲート絶縁膜が個々に形成されることにより、各電極下のポテンシャルが調整可能となり、電荷転送効率の改善が可能となる。
【００１０】
（２）  （１）記載の固体撮像素子であって、
前記反射防止膜がシリコン窒化膜を含む固体撮像素子。
【００１１】
この固体撮像素子によれば、反射防止膜が、シリコン窒化膜（屈折率およそ２.０程度）によって形成されることで、シリコン酸化膜（屈折率およそ１.４５程度）よりも反射防止効果の大きい反射防止膜が容易に形成可能となる。
【００１２】
（３）  （１）または（２）記載の固体撮像素子であって、
前記第１転送電極下方のゲート絶縁膜は、単層のシリコン酸化膜からなり、
前記第２転送電極下方のゲート絶縁膜は、シリコン酸化膜、シリコン窒化膜、シリコン酸化膜の積層構造からなる固体撮像素子。
【００１３】
この固体撮像素子によれば、光電変換部に近接する第２転送電極下方のゲート絶縁膜は、積層構造となることで電位ポテンシャルが深くなり、第２転送電極よりも光電変換部から離れた第１転送電極下方のゲート絶縁膜は、単層となることで電位ポテンシャルが浅くなる。これにより、信号電荷を転送する転送路に、転送方向に向かって徐々に深くなるポテンシャル勾配が形成される。
【００１４】
（４）  光に感応して信号電荷を発生する光電変換部を行列状に配置した画素部と、前記光電変換部が発生した信号電荷を読み出して転送する電荷転送部とが半導体基板表面層に形成され、前記電荷転送部が、信号電荷の転送を行うための複数の第１転送電極と、該第１転送電極同士の間に設けられた複数の第２転送電極と、を有する固体撮像素子の製造方法であって、
前記半導体基板上にシリコン酸化膜を形成する工程と、
前記第１転送電極をパターニング形成する工程と、
前記第１転送電極を含む全面にシリコン窒化膜を形成する工程と、
前記第１転送電極の側面にシリコン酸化膜からなるサイドウォールを形成する工程と、
前記光電変換部の少なくとも一部をマスクして前記シリコン窒化膜を選択的に除去する工程と、
前記第１転送電極に隣接して該第１転送電極の脇部における前記シリコン窒化膜が除去された領域を下方に含むように前記第２転送電極をパターニング形成する工程と、
を含む固体撮像素子の製造方法。
【００１５】
この固体撮像素子の製造方法によれば、第２転送電極下のゲート絶縁膜（シリコン窒化膜）が光電変換部上に残されることで、反射防止膜として機能し、従来、第２転送電極形成後に形成した反射防止膜の成膜が省略される。これにより、電極側壁の薄肉化が可能となる。また、第１転送電極下と第２転送電極下のゲート絶縁膜を個々に形成することが可能となる。
【００１６】
（５）  （４）記載の固体撮像素子の製造方法であって、
前記半導体基板上に形成されるシリコン酸化膜が、熱酸化膜である固体撮像素子の製造方法。
【００１７】
この固体撮像素子の製造方法によれば、耐圧性のよい層間絶縁膜が容易に作成される。
【００１８】
（６）  （４）または（５）記載の固体撮像素子の製造方法であって、
前記サイドウォールは、シリコン酸化膜をＣＶＤで成膜した後に、異方性エッチングにより前記第１転送電極の側面のみに残して形成する固体撮像素子の製造方法。
【００１９】
この固体撮像素子の製造方法によれば、シリコン窒化膜が成膜され、さらに表面全面を覆うようにシリコン酸化膜が成膜された後に、異方性エッチングにより、第１転送電極の側面に残存させたシリコン酸化膜によりサイドウォールが形成される。
【００２０】
（７）  （４）〜（６）のいずれか１項記載の固体撮像素子の製造方法であって、
前記シリコン窒化膜を選択的に除去する工程が、前記第１転送電極の前記光電変換素子側の脇部をマスクして選択的に除去する固体撮像素子の製造方法。
【００２１】
この固体撮像素子の製造方法によれば、光電変換部に近接する第２転送電極下方から光電変換部から離れた第１転送電極下方までのゲート絶縁膜に、シリコン酸化膜、シリコン窒化膜、シリコン酸化膜による３層領域と、同種のシリコン酸化膜による２層領域と、シリコン酸化膜のみによる１層領域のポテンシャル勾配（電位スロープ）がより確かな階段構造として形成可能となり、電荷転送効率が向上する。
【００２２】
（８）  （４）〜（７）のいずれか１項記載の固体撮像素子の製造方法であって、
前記半導体基板上にシリコン酸化膜を形成する工程が、前記半導体基板上にシリコン酸化膜、シリコン窒化膜、シリコン酸化膜をこの順で成膜してから、少なくとも前記光電変換部の領域に対してシリコン酸化膜のみの単層構造にする固体撮像素子の製造方法。
【００２３】
この固体撮像素子の製造方法によれば、最初に、半導体基板上の全面にシリコン酸化膜、シリコン窒化膜、シリコン酸化膜からなる３層構造のＯＮＯ膜が形成された後、上層側からシリコン酸化膜、シリコン窒化膜が選択的に除去されることで、第１転送電極下と第２転送電極下のゲート絶縁膜が個々に形成可能となり、画素部と周辺回路部とで別々にゲート絶縁膜を形成する必要がなく、プロセスが簡略化される。
【００２４】
（９）  （１）〜（３）のいずれか１項記載の固体撮像素子と、
前記固体撮像素子に光学像を結像させる光学系と、
を備えた撮像装置。
【００２５】
この撮像装置によれば、開口率の改善された固体撮像素子が用いられ、高感度が得られる。また、電荷転送効率も改善される。さらに、シリコン窒化膜が選択的に除去されることで、水素シンター処理におけるシリコンへの水素の到達が良好となった固体撮像素子が用いられ、暗電流が低減される。
【発明の効果】
【００２６】
本発明に係る固体撮像素子によれば、半導体基板の光電変換部の形成された領域の少なくとも一部と、第２転送電極下方の領域の少なくとも一部に、ゲート絶縁膜を延在させ、反射防止膜として機能させるので、従来、第２転送電極形成後に形成した反射防止膜を省略できる。これにより、電極側壁の薄肉化を可能にして、光電変換部の開口率を改善し、感度を向上させることができる。また、第１転送電極下と第２転送電極下のゲート絶縁膜を個々に形成することにより、各電極下のポテンシャルを調整し、電荷転送効率を改善することができる。特に、第２転送電極下のゲート絶縁膜厚を転送路途中で薄くすることにより、転送路にポテンシャル勾配を形成し、電荷転送効率を改善することができる。
【００２７】
本発明に係る固体撮像素子の製造方法によれば、半導体基板上にシリコン酸化膜を形成し、第１転送電極をパターニング形成し、第１転送電極を含む全面にシリコン窒化膜を形成し、第１転送電極の側面にシリコン酸化膜からなるサイドウォールを形成し、光電変換部の少なくとも一部をマスクしてシリコン窒化膜を選択的に除去し、第１転送電極に隣接して第１転送電極の脇部におけるシリコン窒化膜が除去された領域を下方に含むように第２転送電極をパターニング形成するので、第２転送電極下のゲート絶縁膜（シリコン窒化膜）を光電変換部上に残すことにより、反射防止膜として機能させることができ、従来、第２転送電極形成後に形成した反射防止膜の成膜を省略できる。これにより、電極側壁の薄肉化を可能にして、光電変換部の開口率を改善し、高感度の固体撮像素子を製造できる。また、第１転送電極下と第２転送電極下のゲート絶縁膜を個々に形成することが可能となり、各電極下のポテンシャルを調整し、電荷転送効率を改善することができる。特に、第２転送電極下のゲート絶縁膜厚を転送路途中で薄くすることにより、転送路にポテンシャル勾配を形成して、電荷転送効率の高い固体撮像素子を製造できる。
【００２８】
本発明に係る撮像装置によれば、上記の固体撮像素子と、固体撮像素子に光学像を結像させる光学系とを備えたので、光電変換部の開口率を改善して感度を向上させることができ、また、電荷転送効率を高めることができる。さらに、固体撮像素子のシリコン窒化膜が選択的に除去されるので、水素シンター処理におけるシリコンへの水素の到達が良好となり、暗電流を低減させて、白キズの少ない高品位な画像を得ることができる。
【発明を実施するための最良の形態】
【００２９】
以下、本発明に係る固体撮像素子およびその製造方法並びに撮像装置の好適な実施の形態について、図面を参照して詳細に説明する。
図１は本発明に係る固体撮像素子の基本構成を示すブロック図である。
固体撮像素子１００は、多数の光電変換部である光電変換素子１０が平面上に行方向（矢印Ｘの方向）及び列方向（矢印Ｙの方向）に沿って並ぶように二次元配置された画素部１１を有している。各々の光電変換素子１０は、半導体で構成されるフォトダイオードであり、各々の受光面に入射した光の強さと露光時間の長さとで定まる光量に応じた信号電荷を生成する。つまり、複数の光電変換素子１０のそれぞれが生成する信号電荷の量が、二次元画像を構成するそれぞれの画素の明るさに相当する。
【００３０】
二次元配置された多数の光電変換素子１０のそれぞれが出力する信号電荷を固体撮像素子１００の出力端子ＯＵＴから適切な順番にしたがって時系列のフレーム毎の信号として取り出すために、複数の電荷転送部である垂直電荷転送部（ＶＣＣＤ）１２(1)〜１２(n)と、ラインメモリ１３と、水平電荷転送部（ＨＣＣＤ）１４と、出力増幅器１５とが固体撮像素子１００に備わっている。
【００３１】
各々の垂直電荷転送部１２は、光電変換素子１０と隣接する位置に、Ｙ方向に向かって延設されており、１列分の光電変換素子１０のそれぞれから信号電荷を受け取った後、列毎に信号電荷を縦方向（矢印Ｙ方向）に順次に転送する。
【００３２】
垂直電荷転送部１２(1)〜１２(n)の出力側にはラインメモリ１３が配置されており、垂直電荷転送部１２(1)〜１２(n)から出力される１行分の信号電荷がラインメモリ１３上に一時的に蓄積される。
【００３３】
ラインメモリ１３に蓄積された１行分の信号電荷は、ラインメモリ１３から水平電荷転送部１４に転送され、その結果、水平電荷転送部１４に１行分の信号電荷が保持される。水平電荷転送部１４は、それ自身が保持している１行分の信号電荷を１画素単位で水平方向（矢印Ｘ方向）に順次に転送する。水平電荷転送部１４から出力される信号電荷は、出力増幅器１５で増幅され、出力端子ＯＵＴに送られる。
【００３４】
このような読み出し動作を実現するのに必要な制御信号、すなわち、垂直転送制御信号φＶ（通常は複数相の信号）と、転送制御信号φＬＭと、水平転送制御信号φＨ（通常は複数相の信号）とがそれぞれ所定のタイミング信号発生回路（図示せず）によって生成され、固体撮像素子１００の垂直電荷転送部１２、ラインメモリ１３、水平電荷転送部１４にそれぞれ印加される。
【００３５】
ここで、固体撮像素子１００のさらに具体的な構成例について、図２を参照しながら以下に説明する。
図２は図１に示した固体撮像素子のより具体的な構造を表す平面図である。
この例では、多数の光電変換素子１０が一行毎に半ピッチずらされたパターン（所謂ハニカム配列）を形成するように配置されている。ここで、本明細書でいう「ハニカム配列」とは、奇数番目に当たる光電変換素子列中の各光電変換素子１０に対し、偶数番目に当たる光電変換素子列中の光電変換素子１０の各々が、光電変換素子列内での光電変換素子１０のピッチの約１／２、列方向にずれ、奇数番目に当たる光電変換素子行中の各光電変換素子１０に対し、偶数番目に当たる光電変換素子行中の光電変換素子１０の各々が、光電変換素子行内での光電変換素子１０のピッチの約１／２、行方向にずれ、光電変換素子列の各々が奇数行または偶数行の光電変換素子１０のみを含むような、多数個の光電変換素子１０の配置を意味する。「ハニカム配列」は、多数個の光電変換素子１０を複数行、複数列に亘って行列状に配置する際の一形態である。
【００３６】
また、カラー画像を撮影可能な固体撮像素子１００を想定しているので、図２中に「Ｇ１」、「Ｇ２」、「Ｂ」、「Ｒ」で示すように、それぞれの光電変換素子１０は検出する色成分が予め定められている。すなわち、「Ｇ１」、「Ｇ２」が示された各光電変換素子１０は緑色の色成分の明るさを検出し、「Ｂ」が示された各光電変換素子１０は青色の色成分の明るさを検出し、「Ｒ」が示された各光電変換素子１０は赤色の色成分の明るさを検出する。なお、各色の配列はこれに限らず、他の配列であっても構わない。
【００３７】
実際には、各光電変換素子１０の受光面の前面に配置された光学フィルタの分光特性によって、各光電変換素子１０の検出する色成分が定まる。図２に示す例では、光電変換素子１０の列毎に区分して、４種類のフィルタ列ＦＣ１、ＦＣ２、ＦＣ３、ＦＣ４が配置してある。フィルタ列ＦＣ１の光学フィルタは縁色フィルタ（Ｇ１）のみによって構成され、フィルタ列ＦＣ２の光学フィルタは交互に配置された青色フィルタ（Ｂ）と赤色フィルタ（Ｒ）とで構成され、フィルタ列ＦＣ３の光学フィルタは緑色フィルタ（Ｇ２）のみによって構成され、フィルタ列ＦＣ４の光学フィルタは交互に配置された赤色フィルタ（Ｒ）と青色フィルタ（Ｂ）とで構成されている。
【００３８】
すなわち、フィルタ列ＦＣ１が配置された列の各光電変換素子１０については「Ｇ１」、すなわち緑色の色成分を検出し、フィルタ列ＦＣ２が配置された列の各光電変換素子１０については「Ｂ」（青色）又は「Ｒ」（赤色）の色成分を検出し、フィルタ列ＦＣ３が配置された列の各光電変換素子１０については「Ｇ２」、すなわち緑色の色成分を検出し、フィルタ列ＦＣ４が配置された列の各光電変換素子１０については「Ｒ」（赤色）又は「Ｂ」（青色）の色成分を検出する。
【００３９】
光電変換素子１０の列毎に、各列と隣接する位置に垂直電荷転送部１２が蛇行する形状で形成されている。各々の垂直電荷転送部１２は、半導体基板１６に形成された垂直電荷転送チャネル１７と、半導体基板１６上に電気的絶縁膜（図示せず）を介して配置された多数本の第１転送電極１８と、第２転送電極１９と、第１補助転送電極２０と、第２補助転送電極２１と、第３補助転送電極２２とを備えている。なお、２３は水平電荷転送チャネルを表す。
【００４０】
固体撮像素子１００は、各電極（１８，１９，２０，２１，２２）に所定の電圧を印加して各垂直電荷転送チャネル１７上に所定の電位分布を形成し、各電極に印加する電圧を順次に切り替えることにより、図１に示す垂直電荷転送部（ＶＣＣＤ）１２において各画素の信号電荷を目的の方向に向けて順次に転送することができる。
【００４１】
第１転送電極１８及び第２転送電極１９は、光電変換素子１０の行毎にそれぞれ１つずつ形成されている。なお、各第１転送電極１８は、光電変換素子１０から垂直電荷転送部１２の垂直電荷転送チャネル１７への信号電荷の転送を制御するための読出しゲートとしても機能する。
【００４２】
矢印Ｙ方向に交互に並んでいる第２転送電極１９及び第１転送電極１８のそれぞれには、図２に示すように、４相の垂直転送制御信号（あるいは駆動パルスと呼ぶ）φＶ１、φＶ２、φＶ３、φＶ４のいずれかが各第２転送電極１９及び第１転送電極１８の配置された位置関係に応じて印加される。同様に、第１補助転送電極２０には垂直転送制御信号φＶ２が印加され、第２補助転送電極２１には垂直転送制御信号φＶ３が印加され、第３補助転送電極２２には垂直転送制御信号φＶ４が印加される。
【００４３】
図３は図２の要部拡大図である。
垂直電荷転送部１２の各々は、図２に示す半導体基板１６に形成された垂直電荷転送チャネル１７と、垂直電荷転送チャネル１７と平面視上交差する第１転送電極１８および第２転送電極１９とを含んで構成される。垂直電荷転送チャネル１７の各々は、対応する光電変換素子列に沿って蛇行しつつ、図中ではその右側に延在する。
【００４４】
第１転送電極１８と第２転送電極１９とは、重ね合わせ構造をなす。第２転送電極１９の線幅方向の縁部が、第１転送電極１８の線幅方向の縁部に０．２μｍ未満の重なり幅で重なる。一方、第１転送電極１８および第２転送電極１９の各々は、奇数行の光電変換素子行に対しては、この光電変換素子行に沿って蛇行しつつその下流側に延在し、偶数行の光電変換素子行に対しては、この光電変換素子行に沿って蛇行しつつその上流側に延在する。
【００４５】
第１転送電極１８と第２転送電極１９との重なり部分は、光電変換素子行方向に対して斜行する斜行領域と、光電変換素子行方向に延在する水平領域とを含む。斜行領域の各々は、垂直電荷転送チャネル１７上に位置する。
【００４６】
第１転送電極１８と第２転送電極１９とは、光電変換素子列の１列おきに、八角形状の開口部を画定する。光電変換素子１０それぞれの表面は、平面視上、これらの八角形状の開口部から露出する。
【００４７】
第１転送電極１８および第２転送電極１９は、それぞれ、垂直電荷転送チャネル１７の各々と平面視上交差する領域を有する。これらの領域の各々は、その下の電荷転送チャネルとともに、１つの電荷転送段を構成する。１個の光電変換素子１０に対して４つの電荷転送段が形成されている。光電変換素子行を構成する光電変換素子１０に対応する読み出しゲートは、第２転送電極１９と第１転送電極１８とによって画定される八角形状の開口部を平面視したときの右下の辺に沿って、その外側に形成される。
【００４８】
図４は図３のＡ１−Ａ２断面図である。
上記のように光電変換素子１０を複数行、複数列に亘って行列状に配置した画素部１１には、光電変換素子１０に隣接して複数の帯状に設けられ光電変換素子１０が発生した信号電荷を読み出して列方向へ転送する垂直電荷転送部１２が半導体基板表面層に形成される。垂直電荷転送部１２は、この垂直電荷転送部１２に沿った信号電荷の転送を行うための複数の第１転送電極１８と、この第１転送電極１８同士の間に設けられ光電変換素子１０から信号電荷の読み出しおよび垂直電荷転送部１２に沿った信号電荷の転送を行うための複数の第２転送電極１９とを有する。
【００４９】
半導体基板１６上にはシリコン酸化膜からなるゲート絶縁膜２４が形成され、ゲート絶縁膜２４上には第１転送電極１８が設けられる。この第１転送電極１８の側壁には絶縁膜２５が形成され、上面には後段の第２転送電極１９に対するＣＭＰ（Chemical Mechanical Polishing）処理のためのストッパ膜３０が形成されている。ゲート絶縁膜２４上と、第１転送電極１８の絶縁膜２５表面にはシリコン窒化膜からなる反射防止膜２８が形成される。なお、反射防止膜２８は光電変換部以外では層間膜としての機能となるが、ここでは説明を簡単にするために反射防止膜と呼称して説明することにする。また、第１転送電極１８の側壁の層間膜２６にはシリコン酸化膜からなるサイドウォール２７が後述の異方性エッチングによって形成されている。
【００５０】
反射防止膜２８は、その一部分２６ａ，２６ｂが除去されて、図３に示す垂直電荷転送部１２に交差するストライプ状に形成される。また、反射防止膜２８は光電変換素子１０の一部を覆うように形成されている。この反射防止膜２８の除去された一部分２６ａ，２６ｂにより、シリコン窒化膜による反射防止膜形成後に水素シンター処理が可能となる。反射防止膜２８は、ストライプ状のマスクにて形成することにより、表面凹凸の大きいパターン上においても他の膜に乗り上げることなく、正確なパターンで形成可能となる。反射防止膜２８は、第１転送電極１８下には形成されず、第２転送電極１９下の一部に延在する。反射防止膜２８上、反射防止膜２８の除去された一部分２６ａ，２６ｂ上、サイドウォール２７表面にはシリコン酸化膜からなる酸化膜２９が設けられる。この酸化膜２９上には、反射防止膜２８の一部分とサイドウォール２７側面の酸化膜２９ａに沿って第２転送電極１９が形成されている。
【００５１】
つまり、半導体基板１６の光電変換素子１０の形成された領域の少なくとも一部と、半導体基板１６の第２転送電極１９下方の領域の少なくとも一部に、反射防止膜２８が延在している。
【００５２】
この固体撮像素子１００では、光電変換素子１０の形成された領域の少なくとも一部と、第２転送電極１９下方の領域の少なくとも一部に延在させた絶縁膜が反射防止膜２８として機能することとなり、従来、第２転送電極１９の形成後に形成した反射防止膜の成膜工程が省略される。これにより、第２転送電極１９の側壁の表面に反射防止膜２８が形成されなくなり、第２転送電極１９の側壁が光電変換素子１０側に突出せずに形成可能となる。また、第１転送電極１８下と第２転送電極１９下のゲート絶縁膜が個々に形成されることにより、各電極下のポテンシャルがゲート絶縁膜の厚みにより調整可能となり、電位スロープを付けることで電荷転送効率の改善が可能となる。
【００５３】
また、本実施形態の構成によれば、反射防止膜２８はシリコン窒化膜を含む。反射防止膜２８がシリコン窒化膜（屈折率およそ２.０程度）によって形成されることで、シリコン酸化膜（屈折率およそ１.４５程度）よりも反射防止効果の大きい反射防止膜２８が容易に形成可能となる。
【００５４】
また、第１転送電極１８下方のゲート絶縁膜２４は、単層のシリコン酸化膜からなり、第２転送電極１９下方のゲート絶縁膜（ゲート絶縁膜２４、反射防止膜２８、酸化膜２９）は、シリコン酸化膜、シリコン窒化膜、シリコン酸化膜のＯＮＯ積層構造からなる。
【００５５】
なお、本実施形態の固体撮像素子の大略的な構造は、以下のように表すことができる。
すなわち、固体撮像素子は、
(1)半導体基板１６と、
(2)半導体基板１６の一表面側に複数行、複数列に亘る行列状に形成された多数個の光電変換素子１０と、
(3)光電変換素子列の１列毎に光電変換素子列に近接して半導体基板１６に形成された垂直電荷転送チャネル１７と、
(4)半導体基板１６上に電気的絶縁層を介して形成された複数本の第１転送電極１８であって、各々が、光電変換素子の列方向に沿って互いに間隔をあけながら光電変換素子の行方向に延在する導電層とこの導電層を覆う電気絶縁性被膜とを有し、垂直電荷転送チャネル１７の各々と平面視上交差して平面視上の交差部それぞれにおいて電荷転送段を構成する複数本の第１転送電極１８と、
(5)電気的絶縁層上に第１転送電極１８と１本ずつ交互に配設された複数本の第２転送電極１９であって、各々が、光電変換部行方向に延在する導電層とこの導電層を覆う電気絶縁性被膜とを有するとともに、垂直電荷転送チャネル１７それぞれの上方において近接する第１転送電極の線幅方向の縁部に重なり、垂直電荷転送チャネル１７の各々と平面視上交差して平面視上の交差部それぞれにおいて電荷転送段を構成する複数本の第２転送電極１９と、
を備えた構成となっている。
【００５６】
次に、上記した固体撮像素子１００の製造方法を説明する。
図５は本発明に係る固体撮像装置の製造手順を（ａ）〜（ｄ）で表した工程説明図、図６は図５に続く製造手順を（ａ）、（ｂ）で表した工程説明図、図７は図６（ａ）の平面図、図８は第１、第２転送電極下方の領域に形成されるポテンシャル勾配を表した模式図である。
図５（ａ）に示すように、先ず、半導体基板１６上に単層のシリコン酸化膜からなるゲート絶縁膜２４を形成する。シリコン酸化膜は、加熱形成される熱酸化膜として形成する。
【００５７】
図５（ｂ）に示すように、第１転送電極１８の上面にＣＭＰのストッパ膜３０を形成し、第１転送電極１８をゲート絶縁膜２４上にパターニング形成する。そして、軽く熱酸化させることで、第１転送電極１８の側壁に絶縁膜２５を２０〜３０ｎｍ形成する。
【００５８】
図５（ｃ）に示すように、第１転送電極１８を含む全面にシリコン窒化膜からなる反射防止膜２８を５〜３０ｎｍ形成する。
【００５９】
その状態で、図５（ｄ）に示すように、ＣＶＤによりシリコン酸化膜を成膜し、異方性エッチングにて層間膜としてのサイドウォール２７を形成する。サイドウォール２７は、シリコン酸化膜をＣＶＤで成膜した後に、異方性エッチングにより第１転送電極１８の側面のみに残して形成される。
【００６０】
図６（ａ）および図７に示すように、第２転送電極１９下の垂直電荷転送チャネル１７上と、光電変換素子１０上との少なくとも一部分２６ａ，２６ｂをマスクして、シリコン窒化膜からなる反射防止膜２８をエッチングで除去する。これにより、反射防止膜２８の一部分２６ａ，２６ｂが選択的に除去され、図７に示す垂直電荷転送部１２に交差するストライプ状の反射防止膜２８が形成される。このように、シリコン窒化膜の選択的な除去を、第１転送電極１８の光電変換素子側の脇部をマスクして選択的に行うことで、光電変換素子１０に近接する第２転送電極下方から、光電変換素子１０より離れた第１転送電極下方までの間のゲート絶縁膜を、シリコン酸化膜、シリコン窒化膜、シリコン酸化膜による３層領域と、同種のシリコン酸化膜同士またはシリコン酸化膜のみによる１層領域のポテンシャル勾配（電位スロープ）がより確かな階段構造として形成される（図８参照）。
【００６１】
次いで、図６（ｂ）に示すように、シリコン酸化膜からなる酸化膜２９を全面に４〜６ｎｍ程度、ＣＶＤにて形成する。
【００６２】
最後に、図４に示すように、第１転送電極１８に隣接して、この第１転送電極１８の脇部におけるシリコン窒化膜からなる反射防止膜２８が除去された領域２６ａ，２６ｂを下方に含むように、第２転送電極１９をパターニング形成する。したがって、第２転送電極下方の領域は、ゲート構造がシリコン酸化膜、シリコン窒化膜、シリコン酸化膜からなるＯＮＯ積層部Ｆと、シリコン酸化膜からなる単層部Ｔとに分けられている。
【００６３】
この製造方法では、第２転送電極１９下のゲート絶縁膜（シリコン窒化膜である反射防止膜２８）が光電変換素子１０上に残されることで、反射防止膜２８として機能し、従来、第２転送電極形成後に形成した反射防止膜の成膜が省略される。これにより、第２転送電極１９の側壁に反射防止膜が形成されることがなく、第２転送電極１９の側壁の薄肉化が可能となるので、光電変換素子１０の開口率を改善し、感度を向上させることができる。また、従来、第２転送電極形成後に形成した反射防止膜の成膜工程を省略でき、工程を簡略化することができる。
【００６４】
また、第１転送電極１８下と第２転送電極１９下のゲート絶縁膜を個々に形成することが可能となり、各電極下のポテンシャルを調整し、電荷転送効率を改善することができる。特に、第２転送電極１９下のゲート絶縁膜厚を転送路途中で薄くすることにより、転送路にポテンシャル勾配を形成し、電荷転送効率を改善することができる。
【００６５】
すなわち、図８に示すように、光電変換素子１０に近接する第２転送電極１９下方のゲート絶縁膜は、３層の積層構造となることで電位ポテンシャルが深くなり、第２転送電極１９よりも光電変換素子１０から離れた第１転送電極１８下方のゲート絶縁膜は、単層となることで電位ポテンシャルが浅くなる。これにより、垂直電荷転送部１２において、信号電荷の転送方向に向かって深くなるポテンシャル勾配の電位スロープが形成されることになる。なお、図８においては、図３のＡ１−Ａ２断面で電位ポテンシャルを示しているが、本願の電荷転送効率を向上する効果は、垂直電荷転送部１２の電荷転送方向に沿ったポテンシャル勾配が形成されることで、垂直電荷転送部１２における電荷転送効率を向上させるものである。
【００６６】
以上のように、本実施形態の固体撮像素子の構成によれば、第１転送電極１８側壁の薄肉化を可能にして、光電変換素子１０の開口率を改善し、高感度の固体撮像素子１００とすることができる。また、第１転送電極１８下と第２転送電極１９下のゲート絶縁膜を個々に形成し、第２転送電極１９下のゲート絶縁膜厚を転送路途中で薄くすることにより、転送路にポテンシャル勾配を形成して、電荷転送効率の高い固体撮像素子１００とすることができる。なお、第２転送電極１９下にイオン注入処理により別途にポテンシャル勾配を設けることも可能であるが、その場合には工程が増えることになる。しかし、本実施の形態によれば、簡素な工程にてポテンシャル勾配を設けることができる。
【００６７】
次に、本発明に係る製造方法の第二の実施の形態を説明する。
図９は第２の実施の形態による製造手順を（ａ）〜（ｃ）で表した工程説明図、図１０は図９（ａ）の平面図、図１１は図９（ｃ）の平面図である。なお、図９は図１０，図１１中のＢ１−Ｂ２断面を示す。
本実施形態の固体撮像素子１００Ａは、上記の固体撮像素子１００と同様に、図９（ａ）に示すように、第１転送電極１８を含む全面にシリコン窒化膜からなる反射防止膜２８を形成し、ＣＶＤによりシリコン酸化膜を成膜した後、異方性エッチングにて層間膜としてのサイドウォール２７を形成する。
【００６８】
次いで、図９（ａ）、図１０に示すように、反射防止膜２８の少なくとも一部分２６ｂをエッチングにて選択的に除去する。本実施形態では、前述の固体撮像素子１００の場合の一部分２６ａは反射防止膜が除去されていない。この一部分２６ｂの開口により、シリコン窒化膜による反射防止膜形成後に水素シンター処理が可能となる。
【００６９】
次いで、図９（ｂ）に示すように、シリコン酸化膜からなる酸化膜２９を全面に４〜６ｎｍ程度ＣＶＤにて形成する。
【００７０】
そして、第１転送電極１８に隣接して、この第１転送電極１８の脇部に、第２転送電極１９をパターニング形成する。したがって、第２転送電極下方の領域は、ゲート構造がシリコン酸化膜、シリコン窒化膜、シリコン酸化膜からなるＯＮＯ積層部Ｆが形成される。このときの第２転送電極１９の平面視を図１１に示した。
【００７１】
これにより、光電変換素子１０に近接する第２転送電極下方から、光電変換素子１０から離れた第１転送電極下方までのゲート絶縁膜に、シリコン酸化膜、シリコン窒化膜、シリコン酸化膜による３層領域と、シリコン酸化膜のみによる１層領域のポテンシャル勾配（電位スロープ）が階段構造として形成される。
【００７２】
この固体撮像素子の製造方法によれば、シリコン窒化膜からなる反射防止膜２８の一部分２６ａを除去しない分、工程を簡素にすることができ、また、光電変換素子１０を覆う反射防止膜２８の面積を増大できるので、光電変換素子１０の感度向上が図られる。
【００７３】
以上の実施形態においては、ゲート酸化膜としてシリコン酸化膜を用いているが、本発明に係る製造方法はこれに限らず、ゲート絶縁膜をＯＮＯ膜としてもよい。図１２はゲート絶縁膜がＯＮＯ膜である変形例の製造手順を（ａ）〜（ｄ）で表した工程説明図である。この場合、図１２（ａ）に示すように、半導体基板１６上に、シリコン酸化膜からなるゲート絶縁膜２４、シリコン窒化膜からなる層間膜２６、シリコン酸化膜からなる酸化膜２９（すなわち、ＯＮＯ膜）を先に積層する。
【００７４】
次いで、図１２（ｂ）に示すように、少なくとも画素部１１の酸化膜２９、層間膜２６を除去してゲート絶縁膜２４のみを残す。
そして、図１２（ｃ）に示すように、第１転送電極１８をゲート絶縁膜２４上にパターニング形成する。第１転送電極１８の上面にはＣＭＰのストッパ膜３０を形成し、軽く熱酸化させて側壁に絶縁膜２５を２０〜３０ｎｍ形成する。
【００７５】
図１２（ｄ）に示すように、第１転送電極１８を含む全面にシリコン窒化膜からなる反射防止膜２８を再度５〜３０ｎｍで形成する。以降の工程は、上記の固体撮像素子１００の図５（ｄ）、および図６に示す工程と同様に、異方性エッチングにてサイドウォール２７を形成し、反射防止膜２８の一部分２６ａ，２６ｂを除去し、酸化膜２９を形成した後、第２転送電極１９をパターニング形成する。
【００７６】
つまり、半導体基板１６上にシリコン酸化膜を形成する工程が、一旦はシリコン酸化膜、シリコン窒化膜、シリコン酸化膜のＯＮＯ膜を形成し、その後に、少なくとも光電変換素子１０の領域に対してシリコン酸化膜のみの単層構造にすることで行われる。固体撮像素子には、画素部１１と周辺回路部とがあり、第1実施形態では、画素部１１と周辺回路部のゲート絶縁膜を別々に形成、すなわち、画素部１１にシリコン酸化膜を形成し、周辺回路部はＯＮＯ膜とすることを基本とするが、第２実施形態では、画素部１１も周辺回路部も一旦、ＯＮＯ膜をゲート絶縁膜として形成して、画素部１１のみシリコン酸化膜の１層のみを残すようにする。また、図示例のように画素部全面に対してシリコン窒化膜、シリコン酸化膜を除去する方法に限らず、光電変換素子１０から垂直電荷転送チャネルへの電位スロープが形成されるように各層の厚みを適宜制御して成膜することであってもよい。
【００７７】
このように、最初に、半導体基板１６上の全面にシリコン酸化膜、シリコン窒化膜、シリコン酸化膜からなる３層構造のＯＮＯ膜が形成された後、上層側からシリコン酸化膜、シリコン窒化膜が選択的に除去されることで、第１転送電極下と第２転送電極下のゲート絶縁膜が個々に形成可能となる。したがって、画素部１１と周辺回路部とで別々にゲート絶縁膜を形成する必要がなく、共通のプロセスにより効率良くゲート絶縁膜を形成でき、プロセスを簡略化できる。
【００７８】
次に、上記実施形態の固体撮像素子１００を備えた撮像装置であるデジタルカメラについて説明する。
図１３は本発明に係る固体撮像素子を搭載したデジタルカメラのブロック図である。
図示するデジタルカメラ、すなわち撮像装置４０は、撮影レンズ４１と、上記した固体撮像素子１００と、この両者の間に設けられた絞り４２と、赤外線カットフィルタ４５と、光学ローパスフィルタ４７とを備える。デジタルカメラ４０の全体を統括制御するＣＰＵ４９は、フラッシュ発光部５１および受光部５３を制御し、レンズ駆動部５５を制御して撮影レンズ４１の位置をフォーカス位置に調整し、絞り駆動部５７を介し絞り４２の開口量を制御して露光量調整を行う。撮影レンズ４１、絞り４２、赤外線カットフィルタ４５、光学ローパスフィルタ４７は固体撮像素子１００に光学像を結像させる光学系として機能する。
【００７９】
また、ＣＰＵ４９は、撮像素子駆動部５９を介して固体撮像素子１００を駆動し、撮影レンズ４１を通して撮像した被写体画像を色信号として出力させる。ＣＰＵ４９には、操作部６１を通してユーザからの指示信号が入力され、ＣＰＵ４９はこの指示にしたがって各種制御を行う。
【００８０】
デジタルカメラ４０の電気制御系は、固体撮像素子１００の出力に接続されたアナログ信号処理部６７と、このアナログ信号処理部６７から出力されたＲＧＢの色信号をデジタル信号に変換するＡ／Ｄ変換回路６９とを備え、これらはＣＰＵ４９によって制御される。
【００８１】
さらに、このデジタルカメラ４０の電気制御系は、メインメモリ（フレームメモリ）７１に接続されたメモリ制御部７３と、ガンマ補正演算，ＲＧＢ／ＹＣ変換処理，画像合成処理等の画像処理を行うデジタル信号処理部７５と、撮像画像をＪＰＥＧ画像に圧縮したり圧縮画像を伸張したりする圧縮伸張処理部７７と、測光データを積算しデジタル信号処理部７５が行うホワイトバランス補正のゲインを求める積算部７９と、着脱自在の記録媒体８１が接続される外部メモリ制御部８３と、カメラ背面等に搭載された液晶表示部８５が接続される表示制御部８７とを備え、これらは、制御バス８９およびデータバス９１によって相互に接続され、ＣＰＵ４９からの指令によって制御される。
【００８２】
本実施の形態によるデジタルカメラ４０で被写体画像を撮像する場合、図１に示す各光電変換素子１０が受光量に応じた信号電荷を蓄積し、この信号電荷を先ずＶＣＣＤ１２に読み出し、ＶＣＣＤ１２に沿ってＨＣＣＤ１４の方向に転送する。
【００８３】
各信号電荷をＶＣＣＤ１２に読み出す直前のタイミングでは、各ＶＣＣＤ１２やＨＣＣＤ１４は掃き出し動作によって空の状態になっている。注入された所定電荷量の上記読出処理後に、各画素の受光量に応じた信号電荷を固体撮像素子１００から読み出し、デジタル信号処理部７５は、被写体画像データを生成する。
【００８４】
このデジタルカメラ４０によれば、固体撮像素子１００と、固体撮像素子１００に光学像を結像させる光学系とを備えたので、光電変換素子１０の開口率を改善し、感度を向上させることができ、また、電荷転送効率を高めることができる。さらに、固体撮像素子１００のシリコン窒化膜（層間膜２６）が選択的に除去されるので、水素シンター処理におけるシリコンへの水素の到達が良好となり、暗電流を低減させて、白キズの少ない高品位な画像を得ることができる。
【００８５】
なお、上記した実施の形態では、固体撮像素子１００，１００Ａがハニカム構成である場合を例に説明したが、本発明に係る固体撮像素子は、正方画素であっても上記同様の効果を奏するものである。
【産業上の利用可能性】
【００８６】
本発明は、半導体基板の光電変換部の形成された領域の少なくとも一部と、半導体基板の第２転送電極下方の領域の少なくとも一部に、反射防止膜が延在している固体撮像素子に対し、光電変換部の開口率を改善して、感度を向上させることができるとともに、電荷転送効率も改善でき、例えば、電子カメラやビデオカメラ、或いは携帯端末などへの利用に有効である。
【図面の簡単な説明】
【００８７】
【図１】本発明に係る固体撮像素子の基本構成を示すブロック図である。
【図２】図１に示した固体撮像素子のより具体的な構造を表す平面図である。
【図３】図２の要部拡大図である。
【図４】図３のＡ１−Ａ２断面図である。
【図５】本発明に係る固体撮像装置の製造手順を（ａ）〜（ｄ）で表した工程説明図である。
【図６】図５に続く製造手順を（ａ）、（ｂ）で表した工程説明図である。
【図７】図６（ａ）の平面図である。
【図８】第１、第２転送電極下方の領域に形成されるポテンシャル勾配を表した模式図である。
【図９】第２の実施の形態による製造手順を（ａ）〜（ｃ）で表した工程説明図である。
【図１０】図９（ａ）の平面図である。
【図１１】図９（ｃ）の平面図である。
【図１２】ゲート絶縁膜がＯＮＯ膜である変形例の製造手順を（ａ）〜（ｄ）で表した工程説明図である。
【図１３】本発明に係る固体撮像素子を搭載したデジタルカメラのブロック図である。
【図１４】従来の固体撮像素子の要部断面図である。
【符号の説明】
【００８８】
１０  光電変換素子（光電変換部）
１１  画素部
１２  垂直電荷転送部（電荷転送部）
１６  半導体基板
１８  第１転送電極
１９  第２転送電極
２４  第１電荷転送部下方のゲート絶縁膜
２７  サイドウォール
２８  反射防止膜
２９ａ  第１転送電極の側面
４０  デジタルカメラ（撮像装置）
４１  撮影レンズ
４２  絞り
４５  赤外線カットフィルタ
４７  光学ローパスフィルタ
１００  固体撮像素子
【図１】
2009088289.tif 000003
【図２】
2009088289.tif 000004
【図３】
2009088289.tif 000005
【図４】
2009088289.tif 000006
【図５】
2009088289.tif 000007
【図６】
2009088289.tif 000008
【図７】
2009088289.tif 000009
【図８】
2009088289.tif 000010
【図９】
2009088289.tif 000011
【図１０】
2009088289.tif 000012
【図１１】
2009088289.tif 000013
【図１２】
2009088289.tif 000014
【図１３】
2009088289.tif 000015
【図１４】
2009088289.tif 000016